СПОСОБ ПОЛУЧЕНИЯ КОМПОЗИТНОГО МАТЕРИАЛА С КАРБИДНОЙ МАТРИЦЕЙ

1. Способ уплотнения пористого субстрата с использованием матрицы, включающий стадии:
подразделения пор, присутствующих в пористом субстрате с тем, чтобы формировать в указанном субстрате сеть микропор, причем указанное подразделение выполняют с использованием композиции наполнителя, которая содержит по меньшей мере одну углеродсодержащую фазу или карбидсодержащую фазу, которая доступна через сеть микропор; и
инфильтрации сети микропор, образуемой материалом наполнителя, посредством реактивной химической паровой инфильтрации, инфильтрацию выполняют с использованием реактивной газовой композиции, которая не содержит углерод, и которая содержит по меньшей мере один элемент, подходящий для проведения реакции с углеродом в композиции наполнителя, чтобы формировать карбид.
2. Способ по п. 1, где он дополнительно включает получение волокнистой структуры, соответствующей пористому субстрату, который подлежит уплотнению.
3. Способ по п. 2, где волокнистую структуру получают из углеродных волокон или из волокон карбида кремния.
4. Способ по п. 1, где подразделение пор включает введение порошка в пористый субстрат, порошок образован микрометровыми или субмикрометровыми частицами углеродсодержащего или карбидсодержащего материала, или содержит по меньшей мере поверхностный слой углеродсодержащего или карбидсодержащего материала.
5. Способ по п. 1, где подразделение пор включает импрегнирование пористого субстрата жидким предшественником для углерода или карбида или для углеродсодержащего или карбидсодержащего материала и превращение предшественника посредством пиролиза.
6. Способ по п. 1, где подразделение пор включает формирование в пористом субстрате аэрогеля или ксерогеля из материала-предшественника для углерода или карбида или для углеродсодержащего или карбидсодержащего материала и превращение предшественника посредством пиролиза.
7. Способ по п. 1, где реактивная газовая композиция содержит по меньшей мере один из реактивных элементов, выбранных из: титана, циркония, гафния, тантала, кремния и бора.
4
4
4
4
4
5
4
3
3
8. Способ по п. 7, где реактивная газовая композиция содержит по меньшей мере один газообразный галогенид, выбранный по меньшей мере из: TiCl, ZrCl, HfCl, SiH, TaI, TaCl, SiCl, BCl и BF.
9. Способ по п. 1, где реактивную химическую паровую инфильтрацию осуществляют при импульсном давлении.
10. Способ по п. 2, где перед подразделением пор способ включает формирование слоя карбида или пиролитического углерода на волокнах волокнистой структуры.
11. Способ по п. 10, где он дополнительно включает формирование слоя нитрида, который не имеет углерода на слое карбида или пиролитического углерода, сформированного на волокнах волокнистой структуры.